"カルボン酸成分として、シクロヘキサンジカルボン酸と、アルコール成分として、炭素数8~22の1価の脂肪族アルコールとの縮合反応により得られる、炭素繊維前駆体アクリル繊維用油剤。下記式1で示される、請求項1に記載の炭素繊維前駆体アクリル繊維用油剤。式1中、R1およびR2はそれぞれ独立して、炭素数8~22の炭化水素基である。カルボン酸成分として、シクロヘキサンジカルボン酸と、アルコール成分として、炭素数8~22の1価の脂肪族アルコールと、炭素数2~10の多価アルコール及び/又はオキシアルキレン基の炭素数が2~4のポリオキシアルキレングリコールとの縮合反応により得られる、炭素繊維前駆体アクリル繊維用油剤。下記式2で示される、請求項3に記載の炭素繊維前駆体アクリル繊維用油剤。式2中、R3およびR5はそれぞれ独立して、炭素数8~22の炭化水素基であり、R4は炭素数2~10の炭化水素基またはオキシアルキレン基の炭素数が2~4であるポリオキシアルキレングリコールから2つの水酸基を除去した残基である。請求項1~4のいずれか一項に記載の炭素繊維前駆体アクリル繊維用油剤と、非イオン系界面活性剤を含有する、炭素繊維前駆体アクリル繊維用油剤組成物。前記炭素繊維前駆体アクリル繊維用油剤100質量部に対して、前記非イオン系界面活性剤を20~150質量部含有する、請求項5に記載の炭素繊維前駆体アクリル繊維用油剤組成物。前記炭素繊維前駆体アクリル繊維用油剤100質量部に対して、酸化防止剤を1~5質量部含有する、請求項5または6に記載の炭素繊維前駆体アクリル繊維用油剤組成物。請求項5~7のいずれか一項に記載の炭素繊維前駆体アクリル繊維用油剤組成物が水中で分散している、炭素繊維前駆体アクリル繊維用油剤処理液。しかしながら、特許文献1に記載の油剤組成物では、乳化剤の含有量が多いため乳化物の安定性は高くなるものの、この油剤組成物を付着させた前駆体繊維束の集束性が低下しやすく、高い生産効率で製造するには適していなかった。さらに、機械的物性に優れた炭素繊維束が得られにくいという問題があった。また、特許文献2に記載の油剤組成物は、耐熱樹脂としてビスフェノールA系の芳香族エステルを用いているので耐熱性は極めて高いものの、単繊維間の融着を防止する効果が十分ではなかった。さらに、機械的物性に優れた炭素繊維束が安定して得られにくいという問題があった。また、特許文献3~5に記載の油剤組成物においても、機械的物性に優れた炭素繊維束を安定して製造できるものではなかった。さらに、特許文献6に記載の油剤組成物の場合、分子内に3個以上のエステル基を有するエステル化合物だけでは耐炎化工程における集束性を維持することが困難であった。そのため、シリコーン化合物が必須成分となっており、焼成工程において問題となるケイ素化合物の発生は避けられない。また、特許文献7に記載の油剤組成物は、100~145°Cにおける油剤組成物の粘度を上げることで油剤付着性を高めることができるが、粘度が高いがために油剤処理後の前駆体繊維束が紡糸工程において繊維搬送ローラーに付着し、繊維束が巻き付くなどの工程障害を引き起こす問題があった。このように、シリコーン含有量を低減した油剤組成物、あるいは非シリコーン成分のみの油剤組成物では、シリコーン系油剤に比べて、融着防止性や油剤処理された前駆体繊維束の集束性が低下したり、得られる炭素繊維束の機械的物性が劣ったりする傾向にあった。そのため、高品質な炭素繊維束を安定して得ることが困難であった。一方、シリコーン系油剤では、上述したように、高粘度化による操業性の低下やケイ素化合物の生成による工業的な生産性の低下が問題であった。つまり、シリコーン系油剤による操業性や工業的な生産性の低下の問題と、シリコーン含有量を低減した、あるいは非シリコーン成分のみの油剤組成物による融着防止性、前駆体繊維束の集束性、炭素繊維束の機械的物性の低下の問題は表裏一体の関係にあり、従来技術ではこの両者の課題を全て解決することはできない。本発明の目的は、炭素繊維束製造工程における単繊維間の融着を効果的に防止すると共に、操業性低下を抑制し、かつ集束性が良好な炭素繊維前駆体アクリル繊維束および機械的物性に優れた炭素繊維束を生産性よく得ることができる炭素繊維前駆体アクリル繊維用油剤、炭素繊維前駆体アクリル繊維用油剤組成物、および炭素繊維前駆体アクリル繊維用油剤処理液を提供することにある。本発明者らは鋭意検討した結果、非シリコーン成分であるシクロヘキサンジカルボン酸エステルを油剤として用いることにより、上述したシリコーン系油剤の問題と、シリコーンの含有率を低減した、あるいは非シリコーン成分のみの油剤組成物の問題を共に解決できることを見出し、本発明を完成するに至った。すなわち、本発明の炭素繊維前駆体アクリル繊維用油剤は、カルボン酸成分として、シクロヘキサンジカルボン酸と、アルコール成分として、炭素数8~22の1価の脂肪族アルコールとの縮合反応により得られることを特徴とする。この炭素繊維前駆体アクリル繊維用油剤は、下記式1で示されることが好ましい。式1中、R1およびR2はそれぞれ独立して、炭素数8~22の炭化水素基である。また、本発明の炭素繊維前駆体アクリル繊維用油剤は、カルボン酸成分として、シクロヘキサンジカルボン酸と、アルコール成分として、炭素数8~22の1価の脂肪族アルコールと、炭素数2~10の多価アルコール及び/又はオキシアルキレン基の炭素数が2~4のポリオキシアルキレングリコールとの縮合反応により得られることを特徴とする。この炭素繊維前駆体アクリル繊維用油剤は、下記式2で示されることが好ましい。式2中、R3およびR5はそれぞれ独立して、炭素数8~22の炭化水素基であり、R4は炭素数2~10の炭化水素基またはオキシアルキレン基の炭素数が2~4のポリオキシアルキレングリコール以下、単にポリオキシアルキレングリコールともいうから2つの水酸基を除去した残基である。また、本発明の炭素繊維前駆体アクリル繊維用油剤組成物は、前記炭素繊維前駆体アクリル繊維用油剤と、非イオン系界面活性剤を含有することを特徴とする。ここで、前記炭素繊維前駆体アクリル繊維用油剤100質量部に対して、前記非イオン系界面活性剤を20~150質量部含有することが好ましい。さらに、前記炭素繊維前駆体アクリル繊維用油剤100質量部に対して、酸化防止剤を1~5質量部含有することが好ましい。また、本発明の炭素繊維前駆体アクリル繊維用油剤処理液は、前記炭素繊維前駆体アクリル繊維用油剤組成物が水中で分散していることを特徴とする。本発明によれば、炭素繊維束製造工程における単繊維間の融着を効果的に防止すると共に、操業性低下を抑制し、かつ集束性が良好な炭素繊維前駆体アクリル繊維束および機械的物性に優れた炭素繊維束を生産性よく得ることができる炭素繊維前駆体アクリル繊維用油剤、炭素繊維前駆体アクリル繊維用油剤組成物、および炭素繊維前駆体アクリル繊維用油剤処理液を提供できる。以下、本発明を詳細に説明する。[炭素繊維前駆体アクリル繊維用油剤]本発明の炭素繊維前駆体アクリル繊維用油剤以下、単に油剤とも表記する。は、特定のシクロヘキサンジカルボン酸エステルであり、アクリル繊維からなる油剤処理前の炭素繊維前駆体アクリル繊維束へ付与される。以下、本明細書中において、油剤処理前の炭素繊維前駆体アクリル繊維束を前駆体繊維束という。本発明の油剤は、カルボン酸成分として、シクロヘキサンジカルボン酸と、アルコール成分として、炭素数8~22の1価の脂肪族アルコールとの縮合反応により得られるシクロヘキサンジカルボン酸エステル、または、カルボン酸成分として、シクロヘキサンジカルボン酸と、アルコール成分として、炭素数8~22の1価の脂肪族アルコールと、炭素数2~10の多価アルコール及び/又はオキシアルキレン基の炭素数が2~4のポリオキシアルキレングリコールとの縮合反応により得られるシクロヘキサンジカルボン酸エステルである。シクロヘキサンジカルボン酸エステルは、耐炎化工程において十分な耐熱性を有しているうえに、芳香環を有していないことから熱分解性にも優れ、炭素化工程において低分子化して炉内流通ガスと共に系外に排出されやすく、工程障害や品質低下の原因になりにくい。また、シクロヘキサンジカルボン酸エステルは、後述する界面活性剤を用い、乳化法によって水分中に分散しやすいため、前駆体繊維束に均一に付着しやすく、良好な機械的物性を有する炭素繊維束を得るための炭素繊維前駆体アクリル繊維束の製造に効果的である。シクロヘキサンジカルボン酸としては、1,2-シクロヘキサンジカルボン酸、1,3-シクロヘキサンジカルボン酸、1,4-シクロヘキサンジカルボン酸のいずれでもよいが、合成のし易さ、耐熱性の点で1,4-シクロヘキサンジカルボン酸が好ましい。シクロヘキサンジカルボン酸は、酸無水物であってもよく、炭素数1~3の短鎖アルコールとのエステルであってもよい。炭素数1~3の短鎖アルコールとしては、メタノール、エタノール、ノルマル又はイソプロパノールが挙げられる。シクロヘキサンジカルボン酸エステルの原料となるアルコールとしては、1価の脂肪族アルコール、多価アルコール、およびポリオキシアルキレングリコールからなる群より選ばれる1種以上のアルコールを用いる。1価の脂肪族アルコールの炭素数は8~22である。炭素数が8以上であれば、シクロヘキサンジカルボン酸エステルの熱的安定性を良好に維持できるので、耐炎化工程において十分な融着防止効果が得られる。一方、炭素数が22以下であれば、シクロヘキサンジカルボン酸エステルの粘度が高くなりすぎず、固形化しにくいので、油剤であるシクロヘキサンジカルボン酸エステルを含む油剤組成物のエマルションを容易に調製でき、油剤が前駆体繊維束に均一に付着する。1価の脂肪族アルコールの炭素数は、上記の観点から、12~22が好ましく、15~22がより好ましい。炭素数8~22の1価の脂肪族アルコールとしては、例えばオクタノール、2-エチルヘキサノール、ノナノール、デカノール、ウンデカノール、ドデカノール、トリデカノール、テトラデカノール、ヘキサデカノール、ヘプタデカノール、オクタデカノール、ノナデカノール、エイコサノール、ヘンエイコサノール、ドコサノール等のアルキルアルコール;オクテニルアルコール、ノネニルアルコール、デセニルアルコール、ウンデセニルアルコール、ドデセニルアルコール、テトラデセニルアルコール、ペンタデセニルアルコール、ヘキサデセニルアルコール、ヘプタデセニルアルコール、オクタデセニルアルコール、ノナデセニルアルコール、イコセニルアルコール、ヘンイコセニルアルコール、ドコセニルアルコール、オレイルアルコール、ガドレイルアルコール、2-エチルデセニルアルコール等のアルケニルアルコール;オクチニルアルコール、ノニニルアルコール、デシニルアルコール、ウンデシニルアルコール、ドデシニルアルコール、トリデシニルアルコール、テトラデシニルアルコール、ヘキサデシニルアルコール、ステアリニルアルコール、ノナデシニルアルコール、エイコシニルアルコール、ヘンイコシニルアルコール、ドコシニルアルコール等のアルキニルアルコールなどが挙げられる。中でも後述する油剤処理液の調製のし易さ、紡糸工程において繊維搬送ローラーへ付着した場合に搬送ローラーに繊維が巻き付くなどの工程障害が起こりにくく、かつ所望の耐熱性を有するという、ハンドリング工程通過性性能のバランスから、オレイルアルコールが好ましい。これら脂肪族アルコールは、1種単独で用いてもよく、2種以上を併用してもよい。多価アルコールの炭素数は2~10である。炭素数が2以上であれば、シクロヘキサンジカルボン酸エステルの熱的安定性を良好に維持できるので、耐炎化工程において十分な融着防止効果が得られる。一方、炭素数が10以下であれば、シクロヘキサンジカルボン酸エステルの粘度が高くなりすぎず、固形化しにくいので、油剤であるシクロヘキサンジカルボン酸エステルを含む油剤組成物のエマルションを容易に調製でき、油剤が前駆体繊維束に均一に付着する。多価アルコールの炭素数は、上記の観点から、5~10が好ましく、5~8がより好ましい。炭素数2~10の多価アルコールは、脂肪族アルコールでもよいし、芳香族アルコールでもよく、飽和アルコールであっても不飽和アルコールであってもよい。このような多価アルコールとしては、例えばエチレングリコール、1,3-プロパンジオール、1,4-ブタンジオール、1,5-ペンタンジオール、1,6-ヘキサンジオール、1,7-ヘプタンジオール、1,8-オクタンジオール、1,9-ノナンジオール、1,10-デカンジオール、2-メチル-1,3-プロパンジオール、3-メチル-1,5-ペンタンジオール、1,5-ヘキサンジオール、2-メチル-1,8-オクタンジオール、ネオペンチルグリコール、2-イソプロピル-1,4-ブタンジオール、2-エチル-1,6-ヘキサンジオール、2,4-ジメチル-1,5-ペンタンジオール、2,4-ジエチル-1,5-ペンタンジオール、1,3-ブタンジオール、2-エチル-1,3-ヘキサンジオール、2-ブチル-2-エチル-1,3-プロパンジオール、1,3-シクロヘキサンジオール、1,4-シクロヘキサンジオール、1,4-シクロヘキサンジメタノール等の2価アルコール;トリメチロールエタン、トリメチロールプロパン、ヘキサントリオール、グリセリン等の3価アルコールなどが挙げられるが、油剤組成物を低粘度下し、均一に油剤を前駆体繊維束に付着させる観点から、2価アルコールが好ましい。ポリオキシアルキレングリコールは、オキシアルキレン基の炭素数が2~4の繰り返し単位を有し、2つの水酸基を有する。水酸基は両末端に有することが好ましい。オキシアルキレン基の炭素数が2以上であれば、シクロヘキサンジカルボン酸エステルの熱的安定性を良好に維持できるので、耐炎化工程において十分な融着防止効果が得られる。一方、オキシアルキレン基の炭素数が4以下であれば、シクロヘキサンジカルボン酸エステルの粘度が高くなりすぎず、固形化しにくいので、油剤であるシクロヘキサンジカルボン酸エステルを含む油剤組成物のエマルションを容易に調製でき、油剤が前駆体繊維束に均一に付着させることが可能となる。ポリオキシアルキレングリコールとしては、例えばポリオキシエチレングリコール、ポリオキシプロピレングリコール、ポリオキシテトラメチレングリコール、ポリオキシブチレングリコールなどが挙げられる。オキシアルキレン基の平均モル数は、油剤組成物を低粘度下し、均一に油剤を繊維に付着させる観点から、1~15が好ましく、1~10がより好ましく、2~8が更に好ましい。炭素数2~10の多価アルコールとオキシアルキレン基の炭素数が2~4のポリオキシアルキレングリコールとは、両方用いてもよく、いずれか一方用いてもよい。本発明の油剤としては、下記式1または2で示される構造のシクロヘキサンジカルボン酸エステルが好ましい。式1中、R1およびR2はそれぞれ独立して、炭素数8~22の炭化水素基である。炭化水素基の炭素数が8以上であれば、シクロヘキサンジカルボン酸エステルの熱的安定性を良好に維持できるので、耐炎化工程において十分な融着防止効果が得られる。一方、炭化水素基の炭素数が22以下であれば、シクロヘキサンジカルボン酸エステルの粘度が高くなりすぎず、固形化しにくいので、油剤であるシクロヘキサンジカルボン酸エステルを含む油剤組成物のエマルションを容易に調製でき、油剤が前駆体繊維束に均一に付着する。炭化水素基の炭素数は、上記の観点から、それぞれ独立して、12~22好ましく、15~22が更に好ましい。R1およびR2は、同じ構造であってもよいし、個々に独立した構造であってもよい。式1で示される油剤は、シクロヘキサンジカルボン酸と、炭素数8~22の1価の脂肪族アルコールとの縮合反応により得られるシクロヘキサンジカルボン酸エステルである。従って、式1中のR1およびR2は、脂肪族アルコールに由来する。R1およびR2としては、炭素数8~22のアルキル基、アルケニル基、アルキニル基のいずれでもよく、直鎖状もしくは分岐鎖状であってもよい。アルキル基としては、例えばn-およびiso-オクチル基、2-エチルヘキシル基、n-およびiso-ノニル基、n-およびiso-デシル基、n-およびiso-ウンデシル基、n-およびiso-ドデシル基、n-およびiso-トリデシル基、n-およびiso-テトラデシル基、n-およびiso-ヘキサデシル基、n-およびiso-ヘプタデシル基、オクタデシル基、ノナデシル基、エイコシル基、ヘンエイコシル、並びにドコシル基等が挙げられる。アルケニル基としては、例えばオクテニル基、ノネニル基、デセニル基、ウンデセニル基、ドデセニル基、テトラデセニル基、ペンタデセニル基、ヘキサデセニル基、ヘプタデセニル基、オクタデセニル基、ノナデセニル基、イコセニル基、ヘンイコセニル基、ドコセニル基、オレイル基、ガドレイル基、並びに2-エチルデセニル基等が挙げられる。アルキニル基としては、例えば1-および2-オクチニル基、1-および2-ノニニル基、1-および2-デシニル基、1-および2-ウンデシニル基、1-および2-ドデシニル基、1-および2-トリデシニル基、1-および2-テトラデシニル基、1-および2-ヘキサデシニル基、1-および2-ステアリニル基、1-および2-ノナデシニル基、1-および2-エイコシニル基、1-および2-ヘンイコシニル基、並びに1-および2-ドコシニル基等が挙げられる。本発明の油剤又は式1で表わされる化合物は、シクロヘキサンジカルボン酸と、炭素数8~22の1価の脂肪族アルコールとを、無触媒又は錫化合物、チタン化合物等の公知のエステル化触媒の存在下で縮合反応させることで得ることができる。縮合反応は、不活性ガス雰囲気中で行うことが好ましい。反応温度は、好ましくは160~250°C、より好ましくは180~230°Cである。縮合反応に供するカルボン酸成分とアルコール成分のモル比は、シクロヘキサンジカルボン酸1モルに対して、炭素数8~22の1価の脂肪族アルコールが1.8~2.2モルが好ましく、1.9~2.1モルがより好ましい。尚、エステル化触媒を用いる場合は、縮合反応後、触媒を不活性化して、吸着剤により除去することが、ストランド強度の観点から好ましい。一方、式2中、R3およびR5はそれぞれ独立して、炭素数8~22の炭化水素基であり、R4は炭素数2~10の炭化水素基またはオキシアルキレン基の炭素数が2~4のポリオキシアルキレングリコールから2つの水酸基を除去した2価の残基である。R3およびR5の場合、炭化水素基の炭素数が8以上であれば、シクロヘキサンジカルボン酸エステルの熱的安定性を良好に維持できるので、耐炎化工程において十分な融着防止効果が得られる。一方、炭化水素基の炭素数が22以下であれば、シクロヘキサンジカルボン酸エステルの粘度が高くなりすぎず、固形化しにくいので、油剤であるシクロヘキサンジカルボン酸エステルを含む油剤組成物のエマルションを容易に調製でき、油剤が前駆体繊維束に均一に付着する。R3およびR5の炭化水素基の炭素数は、それぞれ独立して、12~22好ましく、15~22が更に好ましい。R3およびR5は、同じ構造であってもよいし、個々に独立した構造であってもよい。また、R4の場合、炭化水素基の炭素数が2以上、またはオキシアルキレン基の炭素数が2以上であれば、シクロヘキシル環に付加されたカルボン酸とエステル化し、シクロヘキシル環の間に架橋をかけ、熱的安定性の高い物質を得ることが容易となる。一方、炭化水素基の炭素数が10以下、またはオキシアルキレン基の炭素数が4以下であれば、シクロヘキサンジカルボン酸エステルの粘度が高くなりすぎず、固形化しにくいので、油剤であるシクロヘキサンジカルボン酸エステルを含む油剤組成物のエマルションを容易に調製でき、油剤が前駆体繊維束に均一に付着させることが可能となる。R4が炭化水素基の場合、炭素数は5~10が好ましく、ポリアルキレングリコールから2つの水酸基を除去した残基の場合、オキシアルキレン基の炭素数は4が好ましい。式2で示される油剤は、シクロヘキサンジカルボン酸と、炭素数8~22の1価の脂肪族アルコールと、炭素数2~10の多価アルコールとの縮合反応又は、シクロヘキサンジカルボン酸と、炭素数8~22の1価の脂肪族アルコールと、オキシアルキレン基の炭素数2~4であるポリオキシアルキレングリコールとの縮合反応により得られるシクロヘキサンジカルボン酸エステルである。従って、式2中のR3およびR5は、脂肪族アルコールに由来する。R3およびR5としては、アルキル基、アルケニル基、アルキニル基のいずれでもよく、直鎖状もしくは分岐鎖状であってもよい。これらアルキル基、アルケニル基、アルキニル基としては、式1のR1およびR2の説明において先に例示したアルキル基、アルケニル基、アルキニル基が挙げられる。R3およびR5は、同じ構造であってもよいし、個々に独立した構造であってもよい。一方、R4は、炭素数2~10の多価アルコールまたはオキシアルキレン基の炭素数2~4であるポリオキシアルキレングリコールに由来する。R4が炭素数2~10の多価アルコールに由来する場合、R4は、直鎖状もしくは分岐鎖状の飽和又は不飽和の2価の炭化水素基が好ましく、具体的には、アルキル基、アルケニル基、アルキニル基の任意の炭素原子から水素を1つ取除いた置換基が好ましく挙げられる。炭素数は、前述のとおり、5~10が好ましく、5~8がより好ましい。アルキル基としては、例えばエチル基、プロピル基、ブチル基、ペンチル基、ヘキシル基、n-およびiso-ヘプチル基、n-およびiso-オクチル基、2-エチルヘキシル基、n-およびiso-ノニル基、n-およびiso-デシル基等が挙げられる。アルケニル基としては、例えばエテニル基、プロペニル基、ブテニル基、ペンテニル基、ヘキセニル基、ヘプテニル基、オクテニル基、ノネニル基、デセニル基等が挙げられる。アルキニル基としては、例えばエチニル基、プロピニル基、ブチニル基、ペンチニル基、へキシニル基、へプチニル基、オクチニル基、ノニニル基、デシニル基等が挙げられる。一方、R4がポリオキシアルキレングリコールに由来する場合、R4は、ポリオキシアルキレングリコールから2つの水酸基を除去した二価の残基であり、具体的には、-p-1-A-で表わされるここで、OAは炭素数2~4のオキシアルキレン基、Aは炭素数2~4のアルキレン基、pは平均モル数を示す。。pは、1~15が好ましく、1~10がより好ましく、2~8が更に好ましい。オキシアルキレン基としては、オキシエチレン基、オキシプロピレン基、オキシテトラメチレン基、オキシブチレン基などが挙げられる。本発明の油剤又は式2で表わされる化合物の縮合反応の条件は、前記のものと同じである。縮合反応に供するカルボン酸成分とアルコール成分のモル比は、副反応を抑制する観点から、シクロヘキサンジカルボン酸1モルに対して、炭素数8~22の1価の脂肪族アルコールを0.8~1.6モル、且つ炭素数2~10の多価アルコール及び/又はポリオキシアルキレングリコールを0.2~0.6モル用いるのが好ましく、炭素数8~22の1価の脂肪族アルコールが0.9~1.4モル、且つ炭素数2~10の多価アルコール及び/又はポリオキシアルキレングリコールを0.3~0.55モル用いるのがより好ましく、炭素数8~22の1価の脂肪族アルコールを0.9~1.2モル、且つ炭素数2~10の多価アルコール及び/又はポリオキシアルキレングリコールを0.4~0.55モル用いるのが更に好ましい。また、縮合反応に供するアルコール成分中、炭素数8~22の1価の脂肪族アルコールと、炭素数2~10の多価アルコールとポリオキシアルキレングリコールとの合計モル比は、炭素数8~22の1価の脂肪族アルコール1モルに対して、炭素数2~10の多価アルコールとポリオキシアルキレングリコールとの合計0.1~0.6モルが好ましく、0.2~0.6モルがより好ましく、0.4~0.6モルが更に好ましい。本発明の油剤は、耐炎化工程において飛散せずに安定して前駆体繊維束の表面に残存しやすい点で、上記式2で示される構造のシクロヘキサンジカルボン酸エステルであることが特に好ましい。なお、1分子中のシクロヘキシル環の数は、油剤組成物としたときの粘度が低く、水中に分散し易くなるうえに、エマルションの安定性が良好なため、1または2が好ましい。本発明の油剤は、界面活性剤などと混合して油剤組成物とし、該油剤組成物を水中に分散させた形態で前駆体繊維束に付与されるのが好ましく、より均一に油剤を前駆体繊維束に付与できる。[炭素繊維前駆体アクリル繊維用油剤組成物]本発明の炭素繊維前駆体アクリル繊維用油剤組成物以下、単に油剤組成物とも表記する。は、上述した本発明の油剤と、非イオン系界面活性剤とを含有する。非イオン系界面活性剤の含有量は、油剤100質量部に対し、20~150質量部が好ましく、20~100質量部がより好ましい。非イオン系界面活性剤の含有量が20質量部以上であれば乳化しやすく、乳化物の安定性が良好となる。一方、非イオン系界面活性剤の含有量が150質量部以下であれば、油剤組成物が付着した前駆体繊維束の集束性が低下するのを抑制できる。加えて、該前駆体繊維束を焼成して得られる炭素繊維束の機械的物性が低下しにくい。非イオン系界面活性剤としては公知の様々な物質を用いることができる。例えば高級アルコールエチレンオキサイド付加物、アルキルフェノールエチレンオキサイド付加物、脂肪族エチレンオキサイド付加物、多価アルコール脂肪族エステルエチレンオキサイド付加物、高級アルキルアミンエチレンオキサイド付加物、脂肪族アミドエチレンオキサイド付加物、油脂のエチレンオキサイド付加物、ポリプロピレングリコールエチレンオキサイド付加物などのポリエチレングリコール型非イオン性界面活性剤;グリセロールの脂肪族エステル、ペンタエリストールの脂肪族エステル、ソルビトールの脂肪族エステル、ソルビタンの脂肪族エステル、ショ糖の脂肪族エステル、多価アルコールのアルキルエーテル、アルカノールアミン類の脂肪酸アミドなどの多価アルコール型非イオン性界面活性剤等が挙げられる。これら非イオン系界面活性剤は1種単独で用いてもよく、2種以上を併用してもよい。非イオン系界面活性剤としては、下記式3で示されるプロピレンオキサイドPOユニットとエチレンオキサイドEOユニットからなるブロック共重合型ポリエーテル、および/または、下記式4で示されるEOユニットからなるポリオキシエチレンアルキルエーテルが特に好ましい。式3中、R6およびR7はそれぞれ独立して、水素原子、炭素数1~24の炭化水素基である。炭化水素基は直鎖状であってもよく分岐鎖状であってもよい。R6およびR7は、EO、POとの均衡、その他の油剤組成物成分を考慮して決定されるが、水素原子、あるいは炭素数1~5の直鎖状または分岐鎖状のアルキル基が好ましく、より好ましくは水素原子である。式3中、xおよびzはEOの平均付加モル数を示し、yはPOの平均付加モル数を示す。x、y、zはそれぞれ独立して、1~500であり、20~300が好ましい。また、xおよびzの合計と、yとの比xz:yが90:10~60:40であることが好ましい。また、ブロック共重合型ポリエーテルは、数平均分子量が3000~20000であることが好ましい。数平均分子量が上記範囲内であれば、油剤組成物として要求される熱的安定性と水への分散性を共に有することが可能となる。さらに、ブロック共重合型ポリエーテルは、100°Cにおける動粘度が300~15000mm2/sであることが好ましい。動粘度が上記範囲内であれば、油剤組成物の過剰な繊維内部への浸透を防ぎ、かつ前駆体繊維束に付与した後の乾燥工程において、油剤組成物の粘性により搬送ローラー等に単繊維が取られて巻きつくなどの工程障害が起こりにくくなる。なお、ブロック共重合型ポリエーテルの動粘度は、JIS-Z-8803に規定されている液体の粘度-測定方法、あるいはASTMD445-46Tに準拠して測定される値であり、例えばウッベローデ粘度計を用いて測定できる。一方、式4中、R8は炭素数10~20の炭化水素基である。炭素数が10未満であると、油剤組成物の熱的安定性が低下しやすくなると共に、適切な親油性を発現しにくくなる。一方、炭素数が20を超えると、油剤組成物の粘度が高くなったり、油剤組成物が固形化したりして、操業性が低下する場合がある。また、親水基とのバランスが悪くなり、乳化性能が低下する場合がある。R8の炭化水素基としては、飽和鎖式炭化水素基や飽和環式炭化水素基等の飽和炭化水素基が好ましく、具体的にはデシル基、ウンデシル基、ドデシル基、トリデシル基、テトラデシル基、ペンタデシル基、ヘキサデシル基、ヘプタデシル基、オクタデシル基、ノナデシル基、イコシル基等が挙げられる。これらの中でも、油剤組成物を効率よく乳化するために、その他の油剤組成物成分に馴染みやすい適度な親油性を付与できる点でドデシル基が特に好ましい。式4中、nはEOの付加モル数を示し、3~20であり、5~15が好ましく、5~10がより好ましい。nが3未満であると、水と馴染みにくくなり、乳化性能が得られにくくなる。一方、nが20を超えると、粘性が高くなり、油剤組成物の構成成分として用いた場合、得られる油剤組成物が付着した前駆体繊維束の分繊性が低下しやすくなる。なお、R8は油剤組成物の親油性に関与する要素であり、nは油剤組成物の親水性に関与する要素である。従って、nの値は、R8との組み合わせにより適宜決定される。非イオン系界面活性剤としては、市販品を用いることができ、例えば上記式3で示される非イオン系界面活性剤として三洋化成工業株式会社製のニューポールPE-128;上記式4で示される非イオン系界面活性剤として花王株式会社のエマルゲン109Pなどが好適である。本発明の油剤組成物は、酸化防止剤をさらに含有するのが好ましい。酸化防止剤の含有量は、油剤100質量部に対し、1~5質量部が好ましく、1~3質量部がより好ましい。酸化防止剤の含有量が1質量部以上であれば酸化防止効果が十分に得られる。一方、酸化防止剤の含有量が5質量部以下であれば、酸化防止剤が油剤組成物中に均一に分散しやすくなる。酸化防止剤は公知の様々な物質を用いることができるが、フェノール系、硫黄系の酸化防止剤が好適である。フェノール系酸化防止剤の具体例としては、2,6-ジ-t-ブチル-p-クレゾール、4,4’-ブチリデンビス-6-t-ブチル-3-メチルフェノール、2,2’-メチレンビス-4-メチル-6-t-ブチルフェノール、2,2’-メチレンビス-4-エチル-6-t-ブチルフェノール、2,6-ジ-t-ブチル-4-エチルフェノール、1,1,3-トリス2-メチル-4-ヒドロキシ-5-t-ブチルフェニルブタン、n-オクタデシル-3-3,5-ジ-t-ブチル-4-ヒドロキシフェニルプロピオネート、テトラキスメチレン-3-3,5-ジ-t-ブチル-4-ヒドロキシフェニルプロピオネートメタン、トリエチレングリコールビス3-3-t-ブチル-4-ヒドロキシ-5-メチルフェニルプロピオネート、トリス3,5-ジ-t-ブチル-4-ヒドロキシベンジルイソシアヌレート等が挙げられる。硫黄系の酸化防止剤の具体例としては、ジラウリルチオジプロピオネート、ジステアリルチオジプロピオネート、ジミリスチルチオジプロピオネート、ジトリデシルチオジプロピオネート等が挙げられる。これら酸化防止剤は1種単独で用いてもよく、2種以上を併用してもよい。さらに、本発明の油剤組成物は、その特性向上を目的として、必要に応じて帯電防止剤を含有してもよい。帯電防止剤としては公知の物質を用いることができる。帯電防止剤はイオン型と非イオン型に大別され、イオン型としてはアニオン系、カチオン系及び両性系があり、非イオン型ではポリエチレングリコール型、多価アルコール型がある。帯電防止の観点からイオン型が好ましく、中でも脂肪族スルホン酸塩、高級アルコール硫酸エステル塩、高級アルコールエチレンオキシド付加物硫酸エステル塩、高級アルコールリン酸エステル塩、高級アルコールエチレンオキシド付加物硫酸リン酸エステル塩、第4級アンモニウム塩型カチオン界面活性剤、ベタイン型両性界面活性剤、高級アルコールエチレンオキシド付加物ポリエチレングリコール脂肪酸エステル、多価アルコール脂肪酸エステルなどが好ましく用いられる。これら帯電防止剤は、1種単独で用いてもよく、2種以上を併用してもよい。さらに、本発明の油剤組成物は、前駆体繊維束に付着させるための設備や使用環境によって、工程の安定性や油剤組成物の安定性、付着特性を向上させることを目的として、消泡剤、防腐剤、抗菌剤、浸透剤などの添加物を含有してもよい。以上説明した本発明の油剤組成物は、特定のシクロヘキサンジカルボン酸エステルである本発明の油剤を含有するので、耐炎化工程での集束性を維持しつつ、単繊維間の融着を効果的に防止できる。加えて、ケイ素化合物の生成やシリコーン分解物の飛散を抑制できるので、操業性、工程通過性が著しく改善され、工業的な生産性を維持できる。よって、機械的物性に優れた炭素繊維束を、安定な連続操業によって得ることを可能とする。このように、本発明の油剤および油剤組成物によれば、従来のシリコーンを主成分とする油剤組成物の問題と、シリコーンの含有率を低減した、あるいは非シリコーン成分のみの油剤組成物の問題を共に解決できる。本発明の油剤組成物は、本発明の効果を損なわない限り、本発明の油剤以外の公知の炭素繊維前駆体用油剤を含有していてもよい。全炭素繊維前駆体用油剤中、本発明の油剤組成物は、60質量以上が好ましく、80質量以上がより好ましく、90質量以上が更に好ましく、実質100質量が特に好ましい。本発明の油剤組成物は、水中に分散させた形態で前駆体繊維束に付与されるのが好ましい。以下、本発明の油剤組成物を用いて前駆体繊維束を油剤処理し、炭素繊維前駆体アクリル繊維束を製造する方法の一例について説明する。<炭素繊維前駆体アクリル繊維束の製造方法>炭素繊維前駆体アクリル繊維束は、例えば本発明の油剤組成物を、水膨潤状態の前駆体繊維束に付与し油剤処理、ついで油剤処理された前駆体繊維束を乾燥緻密化することで得られる。本発明に用いる前駆体繊維束としては、公知技術により紡糸されたアクリル繊維束を用いることができる。具体的には、アクリロニトリル系重合体を紡糸して得られるアクリル繊維束が挙げられる。アクリロニトリル系重合体は、アクリロニトリルを主な単量体とし、これを重合して得られる重合体である。アクリロニトリル系重合体は、アクリロニトリルのみから得られるホモポリマーであってもよく、主成分であるアクリロニトリルに加えて他の単量体を併用したアクリロニトリル系共重合体であってもよい。アクリロニトリル系共重合体におけるアクリロニトリル単位の含有量は、96.0~98.5質量であることが焼成工程での繊維の熱融着防止、共重合体の耐熱性、紡糸原液の安定性、および炭素繊維にした際の品質の観点でより好ましい。アクリロニトリル単位が96質量以上の場合は、炭素繊維に転換する際の焼成工程で繊維の熱融着を招くことなく、炭素繊維の優れた品質および性能を維持できるので好ましい。また、共重合体自体の耐熱性が低くなることもなく、前駆体繊維を紡糸する際、繊維の乾燥あるいは加熱ローラーや加圧水蒸気による延伸のような工程において、単繊維間の接着を回避できる。一方、アクリロニトリル単位が98.5質量以下の場合には、溶剤への溶解性が低下することもなく、紡糸原液の安定性を維持できると共に共重合体の析出凝固性が高くならず、前駆体繊維の安定した製造が可能となるので好ましい。共重合体を用いる場合のアクリロニトリル以外の単量体としては、アクリロニトリルと共重合可能なビニル系単量体から適宣選択することができ、耐炎化反応を促進する作用を有するアクリル酸、メタクリル酸、イタコン酸、または、これらのアルカリ金属塩もしくはアンモニウム塩、アクリルアミド等の単量体から選択すると、耐炎化を促進できるので好ましい。アクリロニトリルと共重合可能なビニル系単量体としては、アクリル酸、メタクリル酸、イタコン酸等のカルボキシル基含有ビニル系単量体がより好ましい。アクリロニトリル系共重合体におけるカルボキシル基含有ビニル系単量体単位の含有量は0.5~2.0質量が好ましい。これらビニル系単量体は、1種単独で用いてもよく、2種以上を併用してもよい。紡糸の際には、アクリロニトリル系重合体を溶剤に溶解し、紡糸原液とする。このときの溶剤には、ジメチルアセトアミドあるいはジメチルスルホキシド、ジメチルホルムアミド等の有機溶剤、または塩化亜鉛やチオシアン酸ナトリウム等の無機化合物水溶液等、公知のものから適宜選択して使用することができる。これらの中でも、生産性向上の観点から凝固速度が早いジメチルアセトアミド、ジメチルスルホキシドおよびジメチルホルムアミドが好ましく、ジメチルアセトアミドがより好ましい。また、緻密な凝固糸を得るためには、紡糸原液の重合体濃度がある程度以上になるように紡糸原液を調製することが好ましい。具体的には、紡糸原液中の重合体濃度が17質量以上になるように調製することが好ましく、より好ましくは19質量以上である。なお、紡糸原液は適正な粘度流動性を必要とするため、重合体濃度は25質量を超えない範囲が好ましい。紡糸方法は、上述した紡糸原液を直接凝固浴中に紡出する湿式紡糸法、空気中で凝固する乾式紡糸法、および一旦空気中に紡出した後に浴中凝固させる乾湿式紡糸法など公知の紡糸方法を適宜採用できるが、より高い性能を有する炭素繊維束を得るには湿式紡糸法または乾湿式紡糸法が好ましい。湿式紡糸法または乾湿式紡糸法による紡糸賦形は、紡糸原液を円形断面の孔を有するノズルより凝固浴中に紡出することで行うことができる。凝固浴としては、紡糸原液に用いられる溶剤を含む水溶液を用いるのが溶剤回収の容易さの観点から好ましい。凝固浴として溶剤を含む水溶液を用いる場合、水溶液中の溶剤濃度は、ボイドがなく緻密な構造を形成させ高性能な炭素繊維束を得られ、かつ延伸性が確保でき生産性に優れる等の理由から、50~85質量、凝固浴の温度は10~60°Cが好ましい。重合体あるいは共重合体を溶剤に溶解し、紡糸原液として凝固浴中に吐出して繊維化して得た凝固糸には、凝固浴中または延伸浴中で延伸する浴中延伸を行うことができる。あるいは、一部空中延伸した後に、浴中延伸してもよく、延伸の前後あるいは延伸と同時に水洗を行って水膨潤状態の前駆体繊維束を得ることができる。浴中延伸は、通常50~98°Cの水浴中で1回あるいは2回以上の多段に分割するなどして行い、空中延伸と浴中延伸の合計倍率が2~10倍になるように凝固糸を延伸するのが、得られる炭素繊維束の性能の点から好ましい。前駆体繊維束への油剤の付与には、本発明の油剤を含有する油剤組成物が水中で分散している、炭素繊維前駆体アクリル繊維用油剤処理液以下、単に油剤処理液とも表記する。を用いるのが好ましい。分散時の乳化粒子の平均粒子径は、0.01~0.3μmが好ましい。乳化粒子の平均粒子径が上記範囲内であれば、前駆体繊維束の表面に油剤をより均一に付与できる。なお、油剤処理液中の乳化粒子の平均粒子径は、レーザ回折/散乱式粒度分布測定装置株式会社堀場製作所製、LA-910を用いて測定することができる。油剤処理液は、例えば以下のようにして調製できる。本発明の油剤であるシクロヘキサンジカルボン酸エステルと非イオン系界面活性剤などを混合して油剤組成物とし、これを攪拌しながら水を加え、油剤組成物が水に分散したエマルション水系乳化液を得る。酸化防止剤を含有させる場合は、酸化防止剤を予めシクロヘキサンジカルボン酸エステルに溶解しておくことが好ましい。各成分の混合または水中分散は、プロペラ攪拌、ホモミキサー、ホモジナイザー等を使用して行うことができる。特に、高粘度の油剤組成物を用いて水系乳化液を調製する場合には、150MPa以上に加圧可能な超高圧ホモジナイザーを用いることが好ましい。水系乳化液中の油剤組成物の濃度は、2~40質量が好ましく、10~30質量がより好ましく、20~30質量が特に好ましい。油剤組成物の濃度が2質量以上であれば、必要な量の油剤を水膨潤状態の前駆体繊維束に付与し易くなる。一方、油剤組成物の濃度が40質量以下であれば、水系乳化液の安定性が優れる。得られた水系乳化液は、そのまま油剤処理液として用いることもできるが、水系乳化液を所定の濃度になるまでさらに希釈したものを油剤処理液として用いるのが好ましい。なお、所定の濃度は油剤処理時の前駆体繊維束の状態によって調整される。油剤の前駆体繊維束への付与は、上述した浴中延伸後の水膨潤状態にある前駆体繊維束に油剤処理液を付着することにより行うことができる。浴中延伸の後に洗浄を行う場合は、浴中延伸および洗浄を行った後に得られる水膨潤状態にある繊維束に油剤処理液を付着することもできる。油剤処理液を水膨潤状態の前駆体繊維束に付着させる方法としては、ローラーの下部を油剤処理液に浸漬させ、そのローラーの上部に前駆体繊維束を接触させるローラー付着法、ポンプで一定量の油剤処理液をガイドから吐出し、そのガイド表面に前駆体繊維束を接触させるガイド付着法、ノズルから一定量の油剤処理液を前駆体繊維束に噴射するスプレー付着法、油剤処理液の中に前駆体繊維束を浸漬した後にローラー等で絞って余分な油剤処理液を除去するディップ付着法等の公知の方法を用いることができる。これらの方法の中でも、均一付着の観点から、前駆体繊維束に十分に油剤処理液を浸透させ、余分な処理液を除去するディップ付着法が好ましい。より均一に付着するためには油剤処理の工程を2つ以上の多段にし、繰り返し付与することも有効である。油剤が付与された前駆体繊維束は、続く乾燥工程で乾燥緻密化される。乾燥緻密化の温度は、繊維のガラス転移温度を超えた温度で行う必要があるが、実質的には含水状態から乾燥状態によって異なることもある。例えば温度が100~200°C程度の加熱ローラーによる方法にて緻密乾燥化するのが好ましい。このとき加熱ローラーの個数は、1個でもよく、複数個でもよい。緻密乾燥化した前駆体繊維束には、加熱ローラーにより加圧水蒸気延伸処理を施すのが好ましい。該加圧水蒸気延伸処理により、得られる炭素繊維前駆体アクリル繊維束の緻密性や配向度をさらに高めることができる。ここで、加圧水蒸気延伸とは、加圧水蒸気雰囲気中で延伸を行う方法である。加圧水蒸気延伸は、高倍率の延伸が可能であることから、より高速で安定な紡糸が行えると同時に、得られる繊維の緻密性や配向度向上にも寄与する。加圧水蒸気延伸処理においては、加圧水蒸気延伸装置直前の加熱ローラーの温度を120~190°C、加圧水蒸気延伸における水蒸気圧力の変動率を0.5以下に制御することが好ましい。このように加熱ローラーの温度および水蒸気圧力の変動率を制御することにより、繊維束になされる延伸倍率の変動、およびそれによって発生するトウ繊度の変動を抑制することができる。加熱ローラーの温度が120°C未満では前駆体繊維束の温度が十分に上がらず延伸性が低下しやすくなる。加圧水蒸気延伸における水蒸気の圧力は、加熱ローラーによる延伸の抑制や加圧水蒸気延伸法の特徴が明確に現れるようにするため、200kPagゲージ圧、以下同じ。以上が好ましい。この水蒸気圧は、処理時間との兼ね合いで適宜調節することが好ましいが、高圧にすると水蒸気の漏れが増大したりする場合があるので、工業的には600kPag程度以下が好ましい。乾燥緻密化処理および加熱ローラーによる二次延伸処理を経て得られる炭素繊維前駆体アクリル繊維束は、室温のローラーを通し、常温の状態まで冷却した後にワインダーでボビンに巻き取られる、あるいはケンスに振込まれて収納される。このようにして得られる炭素繊維前駆体アクリル繊維束は、油剤組成物が乾燥繊維質量に対して0.3~2.0質量付着しいていることが好ましく、より好ましくは0.6~1.5質量である。油剤組成物本来の機能を十分に発現するためには、油剤組成物の付着量は0.3質量以上が好ましく、過剰に付着した油剤組成物が、焼成工程において高分子化して、単繊維間の接着の誘因を抑制する観点から、油剤組成物の付着量は2.0質量以下が好ましい。ここで、乾燥繊維質量とは、乾燥緻密化処理された後の前駆体繊維束の乾燥繊維質量のことである。油剤組成物の付着量は、以下のようにして求められる。メチルエチルケトンによるソックスレー抽出法に準拠し、90°Cのメチルエチルケトンに炭素繊維前駆体アクリル繊維束を8時間浸漬させて油剤組成物を抽出し、抽出前の炭素繊維前駆体アクリル繊維束の質量W1、および抽出後の炭素繊維前駆体アクリル繊維束の質量W2をそれぞれ測定し、下記式iにより油剤組成物の付着量を求める。油剤組成物の付着量質量=W1-W2/W1×100iまた、炭素繊維前駆体アクリル繊維束は、フィラメント数が1000~300000本であることが好ましく、より好ましくは3000~200000本であり、さらに好ましくは12000~100000本である。フィラメント数が1000本より少ないと、生産効率が悪くなる傾向にある。一方、フィラメント数が300000本より多いと、均一な炭素繊維前駆体アクリル繊維束を得ることが困難となる場合がある。また、炭素繊維前駆体アクリル繊維束は、単繊維繊度が大きいほど、得られる炭素繊維束の繊維径が大きくなり、複合材料の強化繊維として用いた場合の圧縮応力下での座屈変形を抑制できるので、圧縮強度向上の観点からは単繊維繊度が大きい方が好ましい。ただし、単繊維繊度が大きいほど、後述する耐炎化工程において焼成斑を起こすため、均一性の観点からは好ましくない。これらの兼ね合いで、炭素繊維前駆体アクリル繊維束の単繊維繊度は、0.6~3dTexであることが好ましく、より好ましくは0.7~2.5dTexであり、さらに好ましくは0.8~2.0dTexである。炭素繊維前駆体アクリル繊維束は、焼成工程へと移され、耐炎化、炭素化、必要に応じて黒鉛化、表面処理を施し、炭素繊維束となる。耐炎化工程では、炭素繊維前駆体アクリル繊維束を酸化性雰囲気下で加熱処理して耐炎化繊維束に転換する。耐炎化条件としては、酸化性雰囲気中200~300°Cの緊張下、密度が好ましくは1.28~1.42g/cm3、より好ましくは1.29~1.40g/cm3になるまで加熱するのがよい。密度が1.28g/cm3未満であると、次の工程である炭素化工程の際に単繊維間接着が起こりやすく、炭素化工程で糸切れが発生する。また、密度が1.42g/cm3より大きくするためには、耐炎化工程が長くなり、経済性の面から好ましくない。雰囲気については、空気、酸素、二酸化窒素など公知の酸化性雰囲気を採用できるが、経済性の面から空気が好ましい。耐炎化処理を行なう装置としては特に限定されないが、従来公知の熱風循環炉や加熱固体表面に接触させる方法を採用できる。通常、耐炎化炉熱風循環炉では、耐炎化炉に入った炭素繊維前駆体アクリル繊維束を一旦耐炎化炉の外部に出した後、耐炎化炉の外部に配設された折り返しロールによって折り返して耐炎化炉に繰り返し通過させる方法が採られる。また、加熱固体表面に接触させる方法では、間欠的に接触させる方法が採られる。耐炎化繊維束は連続して炭素化工程に導かれる。炭素化工程では、耐炎化繊維束を不活性雰囲気下で炭素化して炭素繊維束を得る。炭素化は最高温度が1000°C以上の不活性雰囲気で行う。不活性雰囲気を形成するガスとしては、窒素、アルゴン、ヘリウムなどのいずれの不活性ガスでも差し支えないが、経済面から窒素を用いることが好ましい。炭素化工程の初期の段階、すなわち処理温度300~400°Cでは、繊維の成分であるポリアクリロニトリル共重合体の切断および架橋反応が起きる。この温度領域においては300°C/分以下の昇温速度で緩やかに繊維の温度を上げることが、最終的に得られる炭素繊維束の機械的物性を向上させるために好ましい。また、処理温度400~900°Cにおいてはポリアクリロニトリル共重合体の熱分解が起こり、次第に炭素構造が構築される。この炭素構造を構築する段階においては、炭素構造の規則配向が促されるため、緊張下で延伸をかけながら処理するのが好ましい。よって、900°C以下における温度勾配や延伸張力をコントロールするために、最終的な炭素化工程とは別に前工程前炭素化工程を設置することがより好ましい。処理温度900°C以上においては、残存していた窒素原子が脱離し、炭素質構造が発達することにより繊維全体としては収縮する。このような高温域での熱処理においても、最終的な炭素繊維の良好な機械的物性を発現させるためには、緊張下で処理することが好ましい。このようにして得られた炭素繊維束には、必要に応じて黒鉛化処理を施してもよい。黒鉛化処理することで、炭素繊維束の弾性がより高まる。黒鉛化の条件としては、最高温度が2000°C以上の不活性雰囲気中、伸長率3~15の範囲で伸長しながら行うことが好ましい。伸長率が3未満の場合は十分な機械的物性を有する高弾性の炭素繊維束黒鉛化繊維束が得らにくい。これは、所定の弾性率を有する炭素繊維束を得ようとする場合に、伸長率の低い条件ほどより高い処理温度が必要であるためである。一方、伸長率が15を超える場合は、表層と内部において、伸長による炭素構造の成長促進効果の差が大きくなり、不均一な炭素繊維束を形成し、物性が低下する。上記の焼成工程後の炭素繊維束には、最終用途に適合するように表面処理を施すのが好ましい。表面処理の方法に制限はないが、電解質溶液中で電解酸化する方法が好ましい。電解酸化は、炭素繊維束の表面で酸素を発生させることで表面に含酸素官能基を導入し、表面改質処理をするものである。電解質としては、硫酸、塩酸、硝酸などの酸やそれらの塩類を用いることができる。電解酸化の条件として、電解液の温度は室温以下、電解質濃度は1~15質量、電気量は100クーロン/g以下が好ましい。上述した方法により得られる炭素繊維前駆体アクリル繊維束は、本発明の油剤が付着しているので、集束性に優れる。さらに、焼成工程において単繊維間の融着を防止し、かつケイ素化合物の生成やシリコーン分解物の飛散を抑制できるので、操業性、工程通過性が著しく改善され、工業的な生産性を維持できる。従って、機械的物性に優れた炭素繊維束を生産性よく得ることができる。また、この炭素繊維前駆体アクリル繊維束を焼成して得られる炭素繊維束は、機械的物性に優れ、高品質であり、様々な構造材料に用いられる繊維強化樹脂複合材料に用いる強化繊維として好適である。以下、本発明を実施例によりさらに具体的に説明する。ただし、本発明はこれらによって限定されるものではない。本実施例に用いた各成分、および各種測定方法、評価方法は以下の通りである。[成分]<シクロヘキサンジカルボン酸エステル>A―1:1,4-シクロヘキサンジカルボン酸とオレイルアルコールモル比1.0:2.0からなるエステル化合物上記式1の構造で、R1およびR2が共にオレイル基であるエステル化合物A―2:1,4-シクロヘキサンジカルボン酸とオレイルアルコールと3-メチル1,5-ペンタンジオールモル比2.0:2.0:1.0からなるエステル化合物上記式2の構造で、R3およびR5が共にオレイル基であり、R4が-CH2CH2CHCH3CH2CH2-であるエステル化合物A-3:1,4-シクロヘキサンジカルボン酸とオレイルアルコールとポリオキシテトラメチレングリコール平均分子量250モル比2.0:2.0:1.0からなるエステル化合物上記式2の構造で、R3およびR5が共にオレイル基であり、R4が-CH2CH2CH2CH2On-,n=3.5であるエステル化合物エステル化合物A-1~A-3の合成方法A-1;1Lの四つ口フラスコに、1,4-シクロヘキサンジカルボン酸メチル小倉合成工業株式会社製180g0.9モルと、オレイルアルコール新日本理化株式会社製、商品名:リカコール90B486g1.8モルと、触媒としてジブチルスズオキシド和光純薬工業株式会社製0.33gを秤取り、窒素吹き込み下、200~205°Cで脱メタノール反応を行った。このときのメタノール留出量は57gであった。その後、70~80°Cまで冷却し、85質量リン酸和光純薬工業株式会社製0.34gを加え30分攪拌を続け、反応系が白濁したことを確認し、さらに吸着剤協和化学工業株式会社製、商品名:キョーワード600S1.1gを加え30分間攪拌した後、濾過を行い、A-1のエステル化合物を得た。A-2;1Lの四つ口フラスコに、1,4-シクロヘキサンジカルボン酸メチル小倉合成工業株式会社製240g1.2モルと、オレイルアルコール新日本理化株式会社製、商品名:リカコール90B324g1.2モルと、3-メチル-1,5-ペンタンジオール和光純薬工業株式会社製70.8g0.6モルと、触媒としてジブチルスズオキシド和光純薬工業株式会社製0.32gを秤取り、窒素吹き込み下、200~205°Cで脱メタノール反応を行った。このときのメタノール留出量は76gであった。その後、70~80°Cまで冷却し、85質量リン酸和光純薬工業株式会社製0.33gを加え30分攪拌を続け、反応系が白濁した事を確認し、さらに吸着剤協和化学工業株式会社製、商品名:キョーワード600S1.1gを加え30分間攪拌した後、濾過を行い、A-2のエステル化合物を得た。A-3;1Lの四つ口フラスコに、1,4-シクロヘキサンジカルボン酸メチル小倉合成工業株式会社製240g1.2モルと、オレイルアルコール新日本理化株式会社製、商品名:リカコール90B324g1.2モルと、ポリオキシテトラメチレングリコールBASF社製、平均分子量250150g0.6モルと、触媒としてジブチルスズオキシド和光純薬工業株式会社製0.36gを秤取り、窒素吹き込み下、200~205°Cで脱メタノール反応を行った。このときのメタノール留出量は76gであった。その後、70~80°Cまで冷却し、85質量リン酸和光純薬工業株式会社製0.37gを加え30分攪拌を続け、反応系が白濁した事を確認し、さらに吸着剤協和化学工業株式会社製、商品名:キョーワード600S1.3gを加え30分間攪拌した後、濾過を行い、A-3のエステル化合物を得た。なお、上述したエステル化合物A-1~A-3は、脱メタノール反応によるエステル交換反応法で合成したが、1,4-シクロヘキサンジカルボン酸とアルコールからのエステル化反応でも得ることができる。<芳香族エステル>B-1:トリイソデシルトリメリテート花王株式会社製、商品名:トリメックスT-10B-2:ポリオキシエチレンビスフェノールAラウリン酸エステル花王株式会社製、商品名:エキセパールBP-DL<鎖状脂肪族エステル>C-1:トリイソオクタデカン酸トリメチロールプロパン和光純薬工業株式会社製C-2:ペンタエリトリトールテトラステアラート東京化成工業株式会社製、製品コード:P0739<アミノ変性シリコーン>D-1:1級側鎖アミノ変性シリコーンGelest,Inc.社製、商品名:AMS-132D-2:両末端アミノ変性シリコーンGelest,Inc.社製、商品名:DMS-A21<非イオン系界面活性剤>E-1:上記式3の構造で、x=75、y=30、z=75、R6およびR7が共に水素原子であるPO/EOブロック共重合型ポリエーテル三洋化成工業株式会社、商品名:ニューポールPE-68E-2:上記式4の構造で、n=9、R8がドデシル基であるポリオキシエチレン9ラウリルエーテル花王株式会社、商品名:エマルゲン109P<酸化防止剤>n-オクタデシル-3-3,5-ジ-t-ブチル-4-ヒドロキシフェニルプロピオネート株式会社エーピーアイコーポレーション製、商品名:トミノックスSS[測定評価]<油剤付着量の測定>炭素繊維前駆体アクリル繊維束を105°Cで1時間乾燥させた後、メチルエチルケトンによるソックスレー抽出法に準拠し、90°Cのメチルエチルケトンに8時間浸漬して付着した油剤組成物を溶媒抽出した。抽出前の炭素繊維前駆体アクリル繊維束の質量W1、および抽出後の炭素繊維前駆体アクリル繊維束の質量W2をそれぞれ測定し、上記式iにより油剤組成物の付着量を求めた。なお、油剤付着量の測定は、油剤組成物がその効力を発現する適正な範囲で前駆体繊維束に付与されていることを確認するものである。<集束性の評価>炭素繊維前駆体アクリル繊維束の製造過程の最終ローラー、すなわち該繊維束をボビンに巻き取る直前のローラー上での炭素繊維前駆体アクリル繊維束の状態を目視にて観察し、以下の評価基準にて集束性を評価した。なお、集束性の評価は、炭素繊維前駆体アクリル繊維束の生産性、続く炭素化工程におけるハンドリング性を考慮した炭素繊維前駆体アクリル繊維束の品質を評価するものである。A:集束しており、トウ幅が一定で、隣接する繊維束と接触しない。B:集束しているが、トウ幅が一定ではない、あるいはトウ幅が広い。C:繊維束中に空間があり、集束していない。<操業性の評価>炭素繊維前駆体アクリル繊維束を24時間連続して製造したときに、搬送ローラーへ単繊維が巻き付き、除去した頻度により操業性を評価した。評価基準は以下の通りとした。なお、操業性の評価は、炭素繊維前駆体アクリル繊維束の安定生産の目安となる指標である。A:除去回数回/24時間が1回以下。B:除去回数回/24時間が2~5回。C:除去回数回/24時間が6回以上。<単繊維間融着数の測定>炭素繊維束を長さ3mmに切断し、アセトン中に分散させ、10分間攪拌した後の全単繊維数と、単繊維同士が融着している数融着数を計数し、単繊維100本当たりの融着数を算出し、以下の評価基準にて評価した。なお、単繊維間融着数の測定は、炭素繊維束の品質を評価するものである。A:融着数個/100本が1個以下。C:融着数個/100本が1個超。<ストランド強度の測定>炭素繊維束の製造を開始し、定常安定化した状態で炭素繊維束のサンプリングを行い、JIS-R-7608に規定されているエポキシ樹脂含浸ストランド法に準じて、炭素繊維束のストランド強度を測定した。なお、測定回数は10回とし、その平均値を評価の対象とした。<Si飛散量の測定>耐炎化工程におけるシリコーン由来のケイ素化合物飛散量は、炭素繊維前駆体アクリル繊維束と、それを耐炎化した耐炎化繊維束のケイ素Si含有量をICP発光分析法により測定し、それらの差から計算されるSi量の変化を耐炎化工程で飛散したSi量Si飛散量とし、評価の指標とした。具体的には、炭素繊維前駆体アクリル繊維束および耐炎化繊維束をそれぞれ鋏で細かく粉砕した試料を密閉るつぼに50mg秤量し、粉末状としたNaOH、KOHを各0.25g加え、マッフル炉にて210°Cで150分間加熱分解した。これを蒸留水で溶解し、100mLに定容したものを測定試料として用い、ICP発光分析法にて各測定試料のSi含有量を求め、下記式iiによりSi飛散量を求めた。ICP発光分析装置には、サーモエレクトロン株式会社製のIRISAdvantageAPを用いた。Si飛散量mg/kg=炭素繊維前駆体アクリル繊維束のSi含有量-耐炎化繊維束のSi含有量ii[実施例1]<油剤組成物および油剤処理液の調製>油剤としてシクロヘキサンジカルボン酸エステルA-1を用い、これに酸化防止剤を加熱混合して分散させた。この混合物に非イオン系界面活性剤E-1、E-2を加えて十分に混合攪拌し、油剤組成物を調製した。ついで、油剤組成物の濃度が30質量になるように、油剤組成物を攪拌しながらイオン交換水を加え、ホモミキサーで乳化した。この状態での乳化粒子の平均粒子径をレーザ回折/散乱式粒度分布測定装置株式会社堀場製作所製、商品名:LA-910を用いて測定したところ、1.0μm程度であった。その後、さらに高圧ホモジナイザーにより、乳化粒子の平均粒子径が0.01~0.2μmになるまで油剤組成物を分散させ、水系乳化液を得た。得られた水系乳化液をイオン交換水でさらに希釈し、油剤組成物の濃度が1.3質量の油剤処理液を調製した。油剤組成物中の各成分の種類と配合量質量を表1に示す。<炭素繊維前駆体アクリル繊維束の製造>油剤を付着させる前駆体繊維束は、次の方法で調製した。アクリロニトリル系共重合体組成比:アクリロニトリル/アクリルアミド/メタクリル酸=96.5/2.7/0.8質量比を21質量の割合でジメチルアセトアミドに分散し、加熱溶解して紡糸原液を調製し、濃度67質量のジメチルアセトアミド水溶液を満たした38°Cの凝固浴中に孔径直径50μm、孔数50000の紡糸ノズルより吐出し凝固糸とした。凝固糸は水洗槽中で脱溶媒するとともに3倍に延伸して水膨潤状態の前駆体繊維束とした。先に得られた油剤処理液を満たした油剤処理槽に水膨潤状態の前駆体繊維束を導き、油剤を付与させた。その後、油剤が付与された前駆体繊維束を表面温度150°Cのローラーにて乾燥緻密化した後に、圧力0.3MPaの水蒸気中で5倍延伸を施し、炭素繊維前駆体アクリル繊維束を得た。得られた炭素繊維前駆体アクリル繊維束のフィラメント数は50000本、単繊維繊度は1.3dTexであった。製造工程における集束性および操業性を評価し、得られた炭素繊維前駆体アクリル繊維束の油剤付着量を測定した。結果を表1に示す。<炭素繊維束の製造>得られた炭素繊維前駆体アクリル繊維束を、220~260°Cの温度勾配を有する耐炎化炉に40分かけて通して耐炎化し、耐炎化繊維束とした。引き続き、該耐炎化繊維束を窒素雰囲気中で400~1400°Cの温度勾配を有する炭素化炉を3分間かけて通過させて焼成し、炭素繊維束とした。耐炎化工程におけるSi飛散量を測定した。また、得られた炭素繊維束の単繊維間融着数、およびストランド強度を測定した。これらの結果を表1に示す。[実施例2~3]油剤組成物を構成する各成分の種類と配合量を表1に示すように変更した以外は、実施例1と同様にして油剤組成物および油剤処理液を調製し、炭素繊維前駆体アクリル繊維束および炭素繊維束を製造し、各測定および評価を実施した。結果を表1に示す。[比較例1~9]油剤組成物を構成する各成分の種類と配合量を表1に示すように変更した以外は、実施例1と同様にして油剤組成物および油剤処理液を調製した。なお、酸化防止剤は、芳香族エステル、鎖状脂肪族エステル、またはアミノ変性シリコーンのいずれかに予め分散させた。また、アミノ変性シリコーンと芳香族エステルを併用する場合は、芳香族エステルに非イオン系界面活性剤を攪拌混合した後にアミノ変性シリコーンを加えた。また、アミノ変性シリコーンを用い、芳香族エステル、鎖状脂肪族エステルを用いない比較例7、8の場合は、予め酸化防止剤を分散させたアミノ変性シリコーンに非イオン系界面活性剤を入れ混合攪拌した後に、イオン交換水を加えた。このようにして調製した油剤処理液を用いた以外は、実施例1と同様にして炭素繊維前駆体アクリル繊維束および炭素繊維束を製造し、各測定および評価を実施した。結果を表1に示す。表1から明らかなように、各実施例の場合、油剤付着量は適正な量であった。また、炭素繊維前駆体アクリル繊維束の集束性、その製造過程の操業性は良好であった。全ての実施例において、炭素繊維束を連続的に製造していく上で、工程上、何ら問題がない状況であった。また、各実施例で得られた炭素繊維束は、単繊維間の融着数が実質的に無く、ストランド強度が高い数値を示し、機械的物性に優れていた。また、シリコーンを全く含有しないことから、焼成工程におけるSi飛散量は実質的に無く、焼成工程における工程負荷が少なく良好であった。また、各実施例で得られた炭素繊維束のストランド強度は、アミノ変性シリコーンを使用しない油剤組成物を用いた比較例1~5、9と比較して高かった。また、シクロヘキサンジカルボン酸エステル以外の成分とその配合量が同じで、シクロヘキサンジカルボン酸エステルの構造が異なる場合実施例1~3、シクロヘキサンジカルボン酸とオレイルアルコール、および3メチル1,5ペンタジオールモル比2.0:2.0:1.0からなるシクロヘキサンジカルボン酸エステルA-2を油剤として用いた実施例2の方が、炭素繊維束のストランド強度が高かった。一方、シクロヘキサンジカルボン酸エステルの代わりに、鎖状脂肪族エステル、または鎖状脂肪族エステルと芳香族エステルを用いた場合比較例1~4、9、油剤付着量は適正な量であり、焼成工程におけるSi飛散量は実質的に無く良好であったが、得られた炭素繊維前駆体アクリル繊維束の集束性や、その製造過程における操業性が悪く、得られた炭素繊維束には融着が多く見られた。さらに、炭素繊維束のストランド強度が各実施例に比べて劣っていた。中でも芳香族エステルを含有せずに、鎖状脂肪族エステルと非イオン系界面活性剤と酸化防止剤からなる場合比較例3、4は、集束性、操業性およびストランド強度が著しく劣る結果であった。また、芳香族エステルを含有するものの、酸化防止剤の割合が多い場合比較例9は、ストランド強度が著しく劣る結果であった。シクロヘキサンジカルボン酸エステルの代わりに、芳香族エステルのみを用いた場合比較例5、操業性は良好で、耐炎化工程におけるSi飛散量も実質的に無く良好であったが、得られた炭素繊維前駆体アクリル繊維束の集束性が悪かった。また、製造された炭素繊維束の融着数は多く、ストランド強度が各実施例と比較して著しく劣っていた。アミノ変性シリコーンを含有させた場合比較例6、7、8、集束性および操業性は良好で、製造された炭素繊維束の融着も無く良好であった。また、各実施例と同等のストランド強度であった。しかし、シリコーンを用いたことにより発生する耐炎化工程でのケイ素飛散量が多く、工業的に連続して生産するためには焼成工程への負荷が大きいという問題があった。"